Brevet FR2436627A1 — publié le 19800418

L'invention concerne des catalyseurs pour un procédé de reformage (ou de reforming) catalytique ainsi que pour un procédé catalytique de fabrication d'hydrocarbures aromatiques, procédés réalisés de préférence dans des conditions séveres et en présence de catalyseurs spécifiques. Ces procédés sont effectués par exemple à une température comprise entre 510 et 600 C, sous une pression comprise entre 1 et 18 kg/cm2, avec une vitesse horaire comprise entre I et 10 volumes de charge liquide par- volume de catalyseur, le rapport molaire hydrogène/hydrocarbures étant compris entre 5 et 20. Plus précisément, l'utilisatton des nouveaux catalyseurs s'applique: - aux réactions de reformage en vue d'obtenir une essence d'indice d'octane clair supérieur ou égal à lO. Les conditions sévères des réactions d'hydroreforming ou hydroreformage catalytique sont plus particulièrement les suivantes la température moyenne est comprise entre, environ 510 et 5800C, la pression est comprise entre, environ 5- et 18 kg/cm2, de préférence 6 et 13 kg/cm2, la vitesse horaire est comprise entre 1 et 10 volumes de charge liquide par solume-de catalyseur et le taux de recyclage est compris entre 6 et 10 moles dQhydrogène par mole de charge.La charge est généralement un naphta distillant entre environ 60 C et environ 220 C, en particulier-un naphta de distillation directe. - aux réactions de production d'hydrocarbures aromatiques à partir d'essences insaturées ou non (pour la production de benzène, de toluène et de xylènes). gi la charge est insaturée, c'est à-dire si elle contient des dioléfines et des monooléfines, elle devra d'abord en oestre débarrassée par hydrogénation sélective ou totale.Ensuite; la charge éventuellement débarrassée par hydrogénation de sensiblement toutes ses dioléfines et monooléfines, lorsqutelle en contient, est soumise à un traitement à l'hydrogène, en présence d'un catalyseur, à une température comprise entre environ 530 et 600 C, sous une pression comprise entre 1 et 13 kg/cm2, le débit volumétrique horaire de charge liquide étant de l'ordre de 1 à 10 fois le volume du catalyseur, le rapport molaire hydrogène/hydrocarbures étant de l'ordre de 6 à 20. La charge peut être constituée d'essences de pyrolyse,de cracking, en particulier de steam-cracking, ou de reforming catalytique, ou être encore constituée d'hydrocarbures naphténiques capables par déshydrogénation de se transformer en hydrocarbures aromatiques. Les catalyseurs utilisés dans la présente invention sont utilisés dans les réactions de reformage et les réactions de production d'hydrocarbures de préférence et aromatiques) en lit mobile) dans au moins deux réacteurs. Plus précisément, on utilise au moins deux réacteurs, ou zones de réaction, pour effectuer ces réactions, mais de préférence on utilise, par exemple, 3 ou 4 réacteurs ou zones de réaction ; les réacteurs utilisés renferment chacun un lit mobile de catalyseur. Ainsi, d'une façon préférée, la charge circule successivement dans chaque réacteur ou zone de réaction suivant un écoulement axial ou radial (radial signifiant un écoulement du centre vers la périphérie ou de la phériphérie vers le centre). Les zones de réactions sont disposées en série, par exemple c- te à côte ou superposées.De préférence, on utilise des zones de réaction placées côte à citez La charge s'écoule successivement à travers chacune de ces zones de réaction, avec chauffage intermédiaire de la charge entre les zones de réaction; le catalyseur frais est introduit en haut de la première zone de réaction où est introduite la charge fraiche; il s'écoule ensuite progressivement de haut en bas de cette zone d'où il est soutiré progressivement par le bas, et par tout moyen approprié (lift en particulier dans le cas de réacteurs disposes côte à côte) il est transporté en haut de la zone de réaction suivante dans laquelle il s'écoule progressivement également de haut en bas, et ainsi de suite jusqu'à la dernière zone de réaction en bas de laquelle le catalyseur est également soutiré progressivement puis envoyé dans une zone de régénération.A la sortie de la zone de régénération, le catalyseur est réintroduit progressivement dans le haut de la première zone de réaction. Les divers soutirages de catalyseur sont effectués comme indiqué ci-dessus "progressivement". Le terme "progressivement" signifie que le catalyseur peut être soutiré - soit en continu, - soit périodiquement, par exemple avec une fréquence de 1 à 100 jours, en ne soutirant à la fois qu'une fraction, par exemple 0,1 à 15 % de la quantité totale de catalyseur. Mais il est également possible de soutirer ce catalyseur avec une fréquence beaucoup plus rapide (de l'ordre de la minute ou de la seconde par exemple), la quantité soutirée étant réduite en proportion. Les soutirages, en continu, sont préférés aux soutirages périodiques. Dans le cas de zones de réaction placées côte à côte, la circulation du catalyseur du bas d'une zone de réaction au haut d'une autre zone de réaction du bas de la dernière zone de réaction à la zone de régénération et éventuellement du bas de la zone de régénération au haut de la première zone de réaction, est réalisée au moyen de tout dispositif élévateur connu que l'on désigne genéralement par le mot "lift". Le fluide du lift, utilisé pour convoyer le catalyseur peut être n'importe quel gaz adéquat par exemple de l'azote, ou par exemple encore de l'hydrogène pur ou purifié ou encore de l'hydrogène produit dans l'unité. Le solide qui se déplace de zone de réaction en zone de réaction et vers la zone de régénération peut être par exemple un catalyseur en extrudés o en grains. Ce catalyseur peut se présenter par exemple sous la forme de billes sphériques de diamètre compris généralement entre 1 et 3 mm, de préférence enti 1,5 et 2mm, sans que ces valeurs soient limitatives. La densité en vrac du catalyseur est généralement comprise entre Q,4 et I, de préférence entre 0,5 el 0,9 et plus particulièrement entre 0,55 et 0,8 sans que ces valeurs soient limitatives. Quant à la régénération proprement dite du catalyseur, elle peut être effectuée par tout moyen connu. De préférence, le catalyseur est a) soumis à une combustion à l'aide d'un gaz renfermant de ltoxygè- ne moléculaire b) soumis à une oxychloration au moyen d'un gaz renfermant de l'oxy gène moléculaire et simultanément au moyen d'un halogène ou d'un composé halogé né, par exemple un hydracide halogéné ou un halogénure d'alkyle ; c) soumis à un traitement final à l'aide d'un gaz renfermant de l'oxygène moléculaire. Ces trois traitements s'effectuent soit successivement dans une zon unique à lit fixe, soit dans une enceinte à lit mobile, le catalyseur défilant successivement dans 3 zones distinctes où sont effectuées chacune des 3 étapes de régénération, On préfere la première des deux possibilités. La régénération est suivie d'une purge, à l'azote par exemple, pour éliminer du catalyseur toutes traces d'oxygène gazeux résiduel. Le catalyseur régénéré, avant de parvenir à la première zone de réa tion peut subir une réduction, c'est-à-dire un traitement à 1 hydrogène, en vue de réduire certains oxydes, notamment métalliques, présents dans le catalyseur Il peut également subir une sulfuration. On connait de longue date des catalyseurs renfermant du platine ou un autre métal de la famille du platine déposé sur de l'alumine. Mais malgré lei nombreux perfectionnements apportés depuis à ces catalyseurs, par exemple par incorporation de un, de deux et môme de trois autres métaux choisis parmi les groupes les plus divers de la classification périodique des éléments, on s'efforce toujours aujourd'hui de rechercher de nouveaux catalyseurs qui d'une part donneraient des rendements encore meilleurs que ceux obtenus jusqu'à présent et qui d'autre part possèderaient également une durée de vie plus longue que celle des catalyseurs connus.En outre, on s'efforce d'améliorer les proprio tés mécaniques de ces catalyseurs pour permettre notamment leur utilisation en lit mobile, sous forme d'agglomérés, par exemple billes ou extrudés, de taille appréciable de manière à laisser un passage relativement facile aux réactifs gazeux. L'usure de ces catalyseurs se traduit par la formation de grains beaucoup plus fins qui obstruent progressivement l'espace libre et obligent à accroître la pression d'entrée des réactifs ou même à interrompre l'opération. On a maintenant découvert qu'en opérant en présence de catalyseurs très spécifiques, et de préférence dans les procédés fonctionnant en lit mobile de catalyseurs, ces catalyseurs spécifiques possédaient, dans les réactions d'hydroreforming et de production d'hydrocarbures aromatiques une activité mais surtout une durée de vie accrue, par rapport aux catalyseurs de l'art antérieur. En outre le catalyseur utilisé dans la présente invention, grace à ses propriétés mécaniques, peut être avantageusement utilisé dans des réacteurs à lit mobile dont le chargement en particules catalytiques est réalisé avec les moyens modernes qui voient le jour ces dernières années, moyens ou dispositifs pour répartir uniformément les dites particules, à une vitesse sensiblement uniforme, sur la surface du lit de catalyseur. On sait que, généralement jusqu'à présent, on introduisait le catalyseur dans un réacteur au moyen d'une trémie munie d'un tuyau souple qui descendait jusqu'au fond du réacteur ou encore jus qu'à la surface du catalyseur. Le réacteur se remplissait ainsi de catalyseur dont les particules formaient une espèce de cône qu'il fallait ensuite ratisser pour remplir convenablement le réacteur.Un tel remplissage n'est donc pas homogène et, en outre, le lit catalytique contient des espaces vides qui se traduisent au cours des réactions par des tassements locaux des catalyseurs engendrant divers inconvénients et en particulier des irrégularités dans les conditions opératoires nuisant à la longue aux rendements et/ou aux sélectivités. Comme irrégularités dominantes on peut noter les répartitions non homogènes, dans le lit catalytique, du gaz et de la charge liquide. On peut remédier à ces défauts en adoucissant les conditions opéoratoires, par exemple par réduction de la V.V.H. Mais si l'on désire opérer dans des conditions opératoires sévères, il est nécessaire de supprimer les irrégularités de remplissage du catalyseur dans le réacteur donc d'utiliser, par exemple un nouveau dispositif tel que celui décrit dans USP. 3668115, ce nouveau dispositif étant aisément adaptable à l'alimentation des réacteurs à lit mobile; les nouveaux dispositifs d'alimentation en catalyseur décrits dans l'art antérieur, permettent en outre, par suppression de vides dans la masse catalytique, d'introduire davantage de catalyseur dans un réacteur.Ainsi, avec les systèmes conventionnels d'alimentation d'un récipient par des billes ou des extrudés, on observe jusqu'à 15 % de vides, ce qui signifie que le ré cipient n'est rempli qu'à 85 %. Les nouveaux systèmes d'alimentation permettent de réduire ces vides à 7% environ selon le solide utilisé. Cette amélioration de ce qu'on appelle la "densité de remplissage tassé" ("Catalyst bulk density") n'est toutefois finalement possible, dans le cas où lton opère sur de longues périodes, dans des réacteurs à lit mobile et dans des conditions opératoires sévères, que si le catalyseur utilisé posséde des propriétés mécaniques adéquates : or c'est le cas de la nouvelle race de catalyseur utilisé dans la présente invention. Le catalyseur spécifique utilisé dans la présente invention renferme un support dtalumine, un métal noble de la famille du platine, de l'antimoine et un troisième métal choisi parmi le titane, le zirconium et I'hafnium, et un halogène, par exemple le chlore ou le fluor. Les métaux nobles préférés de la famille du platine sont le platine et l'iridium, le troisième métai préféré est le titane. Le catalyseur selon l'invention, renferme en poids par rapport au support d'alumine (a) 0,05 à 0,6 7. et plus particulièrement 0,1 à 0,5 % de métal noble de la famille du platine, (b) 0,005 à 5 / de préférence 0,03 à 3 h et plus particulièrement 0,4 à 1,5 % d'antimoine, (c) 0,005 à 5 % et de préférence 0,05 à 3 % du métal choisi parmi le titane, le zirconium et l'hafnium et plus particu lièrement 0,4 à 1% et (d) 0,1 à 10 % et de préférence 0,2 à 5 % en poids, par rapport au support d'alumine, d'un halogène, par exemple le chlore ou le fluor. Les caractéristiques texturales de l'alumine peuvent avoir également leur importance : afin de travailler à des vitesses spatiales, assez élevées et d'éviter l'emploi de réacteurs de trop grande capacité et l'utilisation d'une quantité prohibitive de catalyseur, la surface spécifique de l'alumine peut 2 avantageusement être comprise entre 50 et 600 m@ par gramme, de préférence entre 150 et 400 m2/g. Le catalyseur peut être préparé selon les méthodes classiques consistant à imprégner l'alumine au moyen de solutions de composés des métaux que l'on désire introduire. On utilise soit une solution commune de ces métaux, soit des solutions distinctes pour chaque métal. Quand on utilise plusieurs solutions, on peut procéder à des séchages et/ou calcinations intermédiaires. On termine habituellement par une calcination par exemple entre environ 500 et 1.000 C, de préférence en présence d'oxygène libre, par exemple en effectuant un balayage d'air. Comme exemples de composées de métaux entrant dans la composition du catalyseur, on peut mentionner par exemple les nitrates, les chlorures, les bromures, les fluorures, les sulfates, les sels d'ammonium ou les acétates de ces métaux ou encore tout autre sel, oxyde ou sel complexe (acides tartaroantimoniques, oxaloantimoniques, etc...) de ces métaux solubles dans l'eau, l'acide chlorhydrique ou tout autre solvant approprié. L'halogène du catalyseur peut provenir de l'un des halogénures de métaux, si on introduit le métal au moyen d'un des halogénures ou être introduit sous forme d'acide chlorhydrique ou d'acide fluorhydrique, de chlorure d'ammonium, de fluorure d1ammonium > de chlore gazeux, ou d'halogénure d'hydrocarbure, par exemple Cul4, CHOC12 ou CH3C1. Une première méthode de préparation consiste par exemple à imprégner le support au moyen d'une solution aqueuse d'acide oxaloantimonique ou tout autre composé contenant de l'antimoine, sécher vers 1200C et calciner sous air quelques heures à une température comprise entre 500 et 1.0000C ensuite suivra une deuxième imprégnation au moyen d'une solution renfermant le métal noble de la famille du platine et le troisième métal. Une autre méthode consiste par exemple à imprégner le support au moyen d'une solution renfermant à la fois les trois métaux du catalyseur. C'est la solution préférée pour obtenir une imprégnation homogène et régulière des métaux dans le support. Une autre methode encore, consiste à introduire les éléments métalliques en effectuant autant d'imprégnations successives qu'il y a d'éléments métalliques dans le catalyseur. La production d'une essence-de très haut indice d'octane oblige à opérer dans des conditions très sévères que supportent difficilement les catalyseurs utilisés jusqu a aujourd'hui. L'utilisation de catalyseurs bimétalliques a cependant apporté une nette amélioration. De nombreuses tentatives d'associations de métaux ont été réalisées et on a vu récemment des compositions catalytiques renfermant jusqu'à 4 et morne 5 métaux. Ces compositions ont certes apporté une amélioration mais généralement, si les promoteurs utilisés apportent de bonnes caractéristiques de stabilité, ils apportent malheureusement aussi, surtout s'il s'agit de métaux nobles de la famille du platine, une certaine tendance à l'hydrogénolyse, ce qui conduit en définitive à une diminution des rendements et à un raccourcissement de la durée du cycle et du nombre possible de cycles, c'est-à-dire à une diminution de la durée de vie du catalyseur. Or l'utilisation simultanée d'antimoine et d'un métal choisi parm le titane, le zirconium et L'hafnium, conjointement avec un métal de la famil du platine, atténue très nettement cet état de chose en diminuant nettement cette tendance hydrogénolysante, et l'on a constaté que les bienfaits apporté par chacun des 3 sont optimaux dans le cas de conditions opératoires sévères, en particulier sous des pressions faibles, des températures élevées des durées d'opération longues. Les exemples ci-dessous illustrent l'invention sans toutefois la limiter. EXEMPLE 1. En vue d'obtenir une essence ayant un nombre d'octane clear (ou clair) égal à 103, on se propose de traiter un naphta ayant les caractéristiqt suivantes - distillation.A.S.T.M................................ 80 - 160 - composition : hydrocarbures aromatiques............. 7 % en p hydrocarbures naphténiques............ 27 % en p hydrocarbures paraffiniques 66 % en F - nombre d'octane "clear research".................... environ 3 - poids moléculaire moyen............................. 110 - densité à 20 C...................................... 0,782 Ce naphta passe avec de l'hydrogène recyclé sur deux catalyseurs A et B renfermant 0,5 % d'antimoine, 0,5 % de titane en poids par rapport au sup port qui est une alumine ayant une surface de 240 m2 /g et un volume poreux de 0,57 cm3/g ; la teneur en chlore des catalyseurs A et B est 1,12 %. Le catalyseu A renferme 0,4 % de platine et le catalyseur B renferme 0,4 % d'iridium (en poids par rapport au support). Les catalyseurs A et B ont été préparés en ajoutant à 100 g d'alum 3 100 cm d'une solution aqueuse contenant - 1,90 g d'HCl concentré (d = 1,19) - 20 g d'une solution aqueuse d'acide chloroplatinique à 2 7. en poids de platine pour le catalyseur A, ou 20 g d'une solution aq se d'acide chloroiridique à 2% en poids d'iridium pour le cataly seur B. - 10,75 g de solution de tri chlorure de titane à 15 % en poids de trichlorure de titane. et - 10 g d'une solution aqueuse d'acide tartaroantimonique contenant 5 % en poids d'antimoine. On laisse en contact 5 heures, on essore, on séche 1 heure à 1000C puis on calcine à 5300C à l'air sec (séchage de l'air par de l'alumine activée). Puis on réduit sous courant d'hydrogène sec (alumine activée) pendant 2 heures à 450 C. Les catalyseurs A et B obtenus contiennent - 0,5 7. d'antimoine, - 0,5 % de titane, - 0,4 % de platine (catalyseur A) ou 0,4 % d'iridium (catalyseur B), - 1,12 % de chlore. Les catalyseurs A et B obtenus ont une surface spécifique de 230 m2/g et un volume poreux de q54 cm /g. On opère en continu, en lit mobile, dans 3 réacteurs de volumes sensiblement identiques. Dans chacun d'eux, le densité de remplissage tassé est telle que les vides, en volume, ne représentent que 7 7.. Les conditions opératoires sont les suivantes - pression 10 bars - température......................................... 530 C - rapport molaire H2/hydrocarbures.................... 8 - poids de naphta/poids de catalyseur/heure........... 1,65 On opère également en présence de divers catalyseurs de l'art antérieur non selon l'invention comportant 1, 2 ou 3 éléments métalliques. Tous les catalyseurs renfermant 1,12 % de chlore. Le tableau I indique au bout dc 200 heures le rendement obtenu en C5 et le pourcentage d'hydrogène contenu dans le gaz de recyclage. Les résultats obtenus dans cet exemple 1, avec les catalyseurs selon l'invention peuvent être maintenus au cours du temps, c'est-à-dire sur de très longues périodes de plusieurs mois-par exemple, en opérant comme indiqué c'est-à-dire en continu, dans le système à 3 réacteurs à lit mobile, le catalyseur étant soutiré par exemple en continu, à une vitesse réglée de façon à ce que tout le lit catalytique du réacteur soit renouvelé progressivement par du catalyseur frais par exemple en 500 heures environ. TABLEAU I Cata- Métal % par rapport au support du catalyseur Rendement Gaz recy lyseur C5+ (poids) clage % H2 (mo laire) A 0,4 platine 0,5 antimoine 0,5 titane 79,8 79,4 F 0,4 platine - - 73,4 72,9 C 0,4 platine 0,5 antimoine - 76,1 75,3 D 0,4 platine - 0,5 titane 76,7 76,2 B 0,4 iridium 0,5 antimoine 0,5 titane 79,7 79,4 E 0,4 iridium - - 72,5 74,8 G 0,4 iridium 0,5 antimoine - 75,7 75,0 H 0,4 platine 0,08 iridium 0,5 titane 79,7 78,5 I 0,4 platine 0,5 iridium 0,5 titane 79,5 79,2 J 0,4 platine 0,08 iridium 0,5 indium 79,6 79,2 K 0,4 platine 0,08 iridium - 75,2 74,9 L 0,4 platine 0,08 ruthénium - 75,1 74,9 M 0,4 platine 0,5 ruthénium - 75,1 74,7 N 0,4 platine 0,08 ruthénium 0,5 fer 79,5 78,5 O 0,4 platine 0,08 ruthénium 0,5 rhodium 79,6 78,8 P 0,4 platine 0,08 ruthénium 0,5 manganèse 79,6 78,8 Q 0,4 platine - 0,5 manganèse 77,9 77,5 R 0,4 platine 0,08 ruthénium 0,5 or 79,8 78,8 S 0,4 platine - 0,5 or 77,6 77,9 T 0,4 platine 0,08 iridium 0,5 uranium 79,4 78,9 U 0,4 platine 0,08 iridium 0,5 gallium 78,1 77,7 EXEMPLE 2. On a répété l'exemple 1 avec des catalyseurs contenant du platine ou de l'iridium, de l'antimoine et du titane et l'on a fait varier les teneurs de ces métaux. Les teneurs en métaux et les résultats obtenus sont donnés dans le tableau II. Tous ces catalyseurs renferment 1,12 % de chlore. TABLEAU Il Cataly- Métal % poids par rapport au support du catalyseur Rendement Gaz recy seur C5+ (pds). clave 7. H2 o 2laire) A1 0,4 platine 0,5 antimoine 0,001 titane 76,1 75,3 A2 0,4 platine 0,5 antimoine 0,01 titane 76,6 77,2 A3 0,4 platine 0,5 antimoine 0,35 titane 79,6 79,4 0,4 platine 0,5 antimoine 0,5 titane 79,8 79,4 A4 0,4 platine 0,5 antimoine 2,0 titane 79,5 79,2 A5 0,4 platine 0,5 antimoine 4,0 titane 77,9 77,8 A6 0,4 platine 0,5 antimoine 6,0 titane 72,3 70,6 B1 0,4 iridium 0,5 antimoine 0,001 titane | 75,7 75,0 B2 0,4 iridium 0,5 antimoine 0,01 titane 0 76,1 77,2 B3 0,4 iridium 0,5 antimoine 0,35 titane 79,5 79,4 B 0,4 iridium 0,5 antimoine 0,5 titane 79,7 79,4 B4 0,4 iridium 0,5 antimoine 2,a titane 79,4 79,1 B5 0,4 iridium 0,5 antimoine 4,0 titane | 77,0 77,1 B6 0,4 iridium 0,5 antimoine 6,0 titane 71,4 70,3 V1 0,4 platine 0,002 antimoine 0,5 titane 76,7 76,2 V2 0,4 iridium 0,002 antimoine 0,5 titane 76,5 76,2 V3 0,4 platine 0,035 antimoine 0,5 titane 77,6 77,4 V4 0,4 iridium 0,035 antimoine 0,5 titane 77,5 77,1 V5 0,4 platine 1,80 antimoine 0,5 titane 78,1 77,8 v6 0,2 iridium 1,80 antimoine 0,5 titane 78,0 77,2 v7 0,2 platine 3,5 antimoine 0,5 titane 75,2 | 74,6 v8 0,2 iridium 3,5 antimoine 0,5 titane 74,4 | 73,5 REVENDICATIONS 1) Catalyseur renfermant un support d'alumine et en poids par rapport au support 0,05 à 0,6% d'un métal noble de la famille du platine, 0,005 à 5% d'antimoine, 0,005 à 5% d'un métal choisi parmi le titane, l'hafnium et le zirconium, et 0,1 à 10% d'un halogène. 2) Utilisation du catalyseur selon la revendication 1 dans un procédé continu de reformage ou de production d'hydrocarbures aromatiques, à une température com prise entre 510 et 600 C, sous une pression comprise entre 1 et 18 kg/cm2, le procédé consistant à faire circuler une charge formée d'hydrogène et d'hydro carbures à travers au moins deux zones de réaction disposées en série, chaque zone étant du type à lit mobile de catalyseur, la dite charge circulant succes sivement à travers chaque zone de réaction et le catalyseur circulant également successivement à travers chaque zone de réaction, en s'écoulant progressivement de haut en bas a travers chaque zone, le dit catalyseur étant soutiré progressi vement du bas de la derniere zone de réaction traversée par la charge et envoyé dans une zone de régénération puis réintroduit progressivement dans la premiè- re zone de réaction traversée par la charge. 3) Catalyseur selon la revendication 1 renfermant en poids par rapport au sup port 0,1 a 0,5% d'un métal noble de la famille du platine, à 0,03 à 3% d1an- timoine et 0,05 à 3% d'un métal choisi parmi le titane, l'hafnium et le zir conium. 4)Procédé selon la revendication 2 dans lequel les zones de réaction, sensible ment verticales, sont disposées côte à côte. 5) Procédé continu selon la revendication 4 de reformage ou de production d'hy drocarbures aromatiques, à une température comprise entre 510 et 6000C, sous une pression comprise entre 1 et 18 kg/cm2, avec une vitesse horaire comprise entre 1 et 10 volumes de charge liquide par volume de catalyseur, le rapport 'molaire Shydrogene/hydrocarbures étant compris entre 5 et 20, en présence d'un catalyseur renfermant un support d'alumine et en poids par rapport au support 0,1 à 0,5 % d'un métal noble de la famille du platine, 0,4 à 1,5 % dlantimoi- ne et 0,05 à 3 % d'un métal choisi parmi le titane, le zirconium et l'hafnium, et 0,1 à 10 % d'un halogène, le procédé consistant à faire circuler une char ge formée d'hydrogène et d'hydrocarbures à travers au moins deux zones de réaction disposées en série, et côte à côte, chaque zone étant du type à lit mobile de catalyseur, la dite charge circulant successivement à travers cha que zone de réaction et le catalyseur circulant également successivement à travers chaque zone de réaction en s'écoulant en continu de haut en bas dans chacune telles, le dit catalyseur étant soutiré en continu de chaque zone de réaction pour être envoyé dans la zone de réaction suivante, puis le cata lyseur étant soutiré en continu de la dernière zone de réaction traversée par la charge et envoyé dans une zone d'accumulation à partir de laquelle le cata lyseur est envoyé dans une zone de régénération à lit fixe, puis dans une zone de réduction, puis réintroduit progr?ssivement dans la première zone de réac tion traversée par la charge. 6) Procédé selon la revendication 5 dans lequel le catalyseur renferme du pla tinte ou da l'iridium ainsi que de l'antimoine et du titane. 7) Procédé selon la revendication 6 dans lequel la densité de remplissage tassé est telle que les vides, en volume, dans chacune des zones de réaction est de lterdre ou inférieur à 7 %. 8) Procédé de reformage selon la revendication 7 pour l'obtention d'une essence d'indice d'octane clair supérieur ou égal à 102.